(57)【要約】【課題】陽極部と陽極リードフレームとの溶接の際のスパッタの発生を防止した固体電解コンデンサおよびその製造方法を提供する。【解決手段】弁作用金属板１の一端１ａ側に陽極部Ｐ、他端１ｂ側に陰極部Ｎが構成されたコンデンサ素子Ｃの該陽極部Ｐと、陽極リードフレーム８とが溶接されてなる固体電解コンデンサにおいて、陽極部Ｐは、この陽極部Ｐの一部に形成された開放空間部７と、この開放空間部７の周縁７ａの少なくとも一部を覆う溶接領域１２と、を備えており、開放空間部７には、溶接の際に陽極部Ｐから出たスパッタが収容されている。【選択図】図１
2014110304.tif 000002
【特許請求の範囲】
【請求項１】
弁作用金属板の一端側に陽極部、他端側に陰極部が構成されたコンデンサ素子の該陽極部と、陽極リードフレームとが溶接されてなる固体電解コンデンサにおいて、
前記陽極部は、
前記陽極部の一部に形成された開放空間部と、
前記開放空間部の周縁の少なくとも一部を覆う溶接領域と、を備えており、
前記開放空間部には、前記溶接の際に前記陽極部から出たスパッタが収容されていることを特徴とする固体電解コンデンサ。
【請求項２】
前記溶接領域は、前記弁作用金属板の前記一端から前記他端側に最も離れた位置にある前記周縁の最遠部を覆うことを特徴とする請求項１に記載の固体電解コンデンサ。
【請求項３】
前記開放空間部は、前記弁作用金属板の前記一端から前記他端に向かって形成された切り欠きからなることを特徴とする請求項１または２に記載の固体電解コンデンサ。
【請求項４】
前記開放空間部は、前記弁作用金属板の厚み方向に形成された貫通孔からなることを特徴とする請求項１または２に記載の固体電解コンデンサ。
【請求項５】
弁作用金属板の一端側に陽極部、他端側に陰極部を構成したコンデンサ素子の該陽極部と、陽極リードフレームとを溶接する固体電解コンデンサの製造方法において、
前記溶接前に、前記陽極部の一部に開放空間部を形成する開放空間部形成工程と、
前記開放空間部の周縁の少なくとも一部を覆う溶接領域にて、前記陽極部と前記陽極リードフレームとを溶接する溶接工程と、を備え、
前記溶接工程において、前記陽極部から出るスパッタが前記開放空間部に収容されることを特徴とする固体電解コンデンサの製造方法。
【請求項６】
前記溶接工程において、前記弁作用金属板の前記一端から前記他端側に最も離れた位置にある前記周縁の最遠部を覆う前記溶接領域にて、前記陽極部と前記陽極リードフレームとを溶接することを特徴とする請求項５に記載の製造方法。
【請求項７】
前記開放空間部形成工程において、前記開放空間部を、前記弁作用金属板の前記一端から前記他端に向かって形成された切り欠きとして形成することを特徴とする請求項５または６に記載の製造方法。
【請求項８】
前記開放空間部形成工程において、前記開放空間部を、前記弁作用金属板の厚み方向に形成された貫通孔として形成することを特徴とする請求項５または６に記載の製造方法。
【発明の詳細な説明】
【技術分野】
【０００１】
本発明は、固体電解コンデンサおよびその製造方法に関するものである。
【背景技術】
【０００２】
近年、電子機器の小型・高周波化が進み、コンデンサに対しても高周波領域での低インピーダンス化が要求されるようになり、高導電率を有する導電性高分子を固体電解質に用いた固体電解コンデンサが開発されている。
特に、コンピュータのＣＰＵ等の低電圧化と高速化に伴い、コンデンサに流れる電流が飛躍的に大きくなりつつあるため、この電流による発熱量を抑えてコンデンサの故障等を防止する上で、固体電解コンデンサは低ＥＳＲである事が必須の条件となっている。
【０００３】
このような低ＥＳＲを実現するための固体電解コンデンサとして、例えば、コンデンサ素子を複数枚積層し、これらコンデンサ素子の各陽極部および各陰極部をそれぞれ、下方に配置された一対の陽極リードフレームおよび陰極リードフレームに接続してなる下面電極型３端子構造の積層型固体電解コンデンサが知られている（例えば特許文献１参照）。
【０００４】
この積層型固体電解コンデンサのコンデンサ素子Ｃは、図７（Ａ）および（Ｂ）に示すように、例えばアルミニウム等を粗面化した薄板（箔）からなる弁作用金属板１を備える。弁作用金属板１の全面には、誘電体となる酸化皮膜層２が形成されている。なお、図面の簡略化のため、同図の酸化皮膜層２の一部（陽極部Ｐの部分）は省略されている（以下、他の図についても同様である）。
弁作用金属板１の一端１ａ側には、陽極部Ｐが構成されている。一方、弁作用金属板１の他端１ｂ側には、酸化皮膜層２上に固体電解質層３が、その上にカーボン層４が、さらにその上に銀層５が順次形成されて、陰極部Ｎが構成されている。陽極部Ｐと陰極部Ｎは、弁作用金属板１の酸化皮膜層２の表面上に設けられた絶縁性樹脂等のマスキング部材６によって絶縁隔離されている。
【０００５】
複数枚のコンデンサ素子Ｃは、各陰極部Ｎの位置が上下方向に整合され、かつ、各陽極部Ｐの突出方向が左右交互に反対になるように、積層されている。
各陰極部Ｎは、導電性接着剤を介して互いに接続されている。また、最も下方に配置された陰極部Ｎは、図７（Ｃ）に示すように、該陰極部Ｎのさらに下方に配置された陰極リードフレーム９に導電性接着剤を介して接続されている。
左右の各陽極部Ｐは、陰極リードフレーム９を挟んで配置された一対の陽極リードフレーム８にそれぞれ抵抗溶接、レーザー溶接、または超音波溶接等により溶接されている。説明の簡略化のため、所定方向（例えば図７（Ｂ）の左方向）に突出した１つの陽極部Ｐについて、抵抗溶接にて行った場合のみ具体的に述べると、この陽極部Ｐの表面の溶接領域１２（図７（Ｃ）の右上がりハッチング領域参照）に抵抗溶接用の溶接電極１１（図７（Ｃ）の点線部分参照）が接触して（図８（Ａ）および（Ｂ）参照）、所定の溶接条件の下で、陽極部Ｐと陽極リードフレーム８とが抵抗溶接されている。
【０００６】
そして、陽極部Ｐおよび陰極部Ｎにそれぞれ接続された一対の陽極リードフレーム８および陰極リードフレーム９の一部分（下面を除く全部分）、および積層されたコンデンサ素子Ｃの積層体の全部分が、外装用の絶縁性樹脂等の絶縁性封止材で封止（パッケージング）され、一対の陽極リードフレーム８および陰極リードフレーム９の残余部分（下面）が外部に露出されて、下面電極型３端子構造の積層型固体電解コンデンサが製造される。なお、陽極リードフレーム８および陰極リードフレーム９として、例えば銅系合金が使用される。
【先行技術文献】
【特許文献】
【０００７】
【特許文献１】特開２００８−２８２９５５号
【発明の概要】
【発明が解決しようとする課題】
【０００８】
しかしながら、この固体電解コンデンサには、図８（Ａ）および（Ｂ）に示すように、溶接電極１１が溶接領域１２（図７（Ｃ）を参照）に接触し、溶接電極１１から陽極部Ｐに溶接電圧が印加されて（溶接電流が流れて）、弁作用金属板１（アルミニウム）が酸化皮膜層２を突き破って、陽極部Ｐと陽極リードフレーム８（銅系合金）とが抵抗溶接される際に、アルミニウムと銅系合金との融点の差から該アルミニウムが容易に溶融して、スパッタ（溶融物の散り）Ｓが発生して一端１ａから外側に出る（例えば、図８（Ｂ）の左方向に流れ出る）等して、周囲に広がるという問題があった。なお、図８（Ｂ）の符号１３は、抵抗溶接後の溶融物（アルミニウム等）の溶接形状を示している。
【０００９】
製品寸法に余裕のない固体電解コンデンサにおいては、このスパッタＳによって絶縁性封止材の外形が大きく膨れ上がる等して、寸法不良が引き起されるという問題があった。特に、特許文献１のような下面電極型３端子構造の積層型固体電解コンデンサでは、陽極リードフレーム８の下面がそのまま外部電極となっていて、スパッタＳの逃げる空間部がほとんどないため、スパッタＳによる寸法不良の問題が極めて深刻なものとなっていた。
【００１０】
本発明は、上記課題に鑑みてなされたものであり、陽極部と陽極リードフレームとの溶接の際に周囲に広がるスパッタの発生を防止した固体電解コンデンサおよびその製造方法を提供する。
【課題を解決するための手段】
【００１１】
上記課題を解決するため、本発明は、（１）弁作用金属板の一端側に陽極部、他端側に陰極部が構成されたコンデンサ素子の該陽極部と、陽極リードフレームとが溶接されてなる固体電解コンデンサにおいて、前記陽極部は、前記陽極部の一部に形成された開放空間部と、前記開放空間部の周縁の少なくとも一部を覆う溶接領域と、を備えており、前記開放空間部には、前記溶接の際に前記陽極部から出たスパッタが収容されていることを特徴とする固体電解コンデンサとしたものである。
【００１２】
上記構成（１）において、（２）前記溶接領域は、前記弁作用金属板の前記一端から前記他端側に最も離れた位置にある前記周縁の最遠部を覆うことが好ましい。
【００１３】
上記構成（１）または（２）において、（３）前記開放空間部は、前記弁作用金属板の前記一端から前記他端に向かって形成された切り欠きからなることが好ましい。
【００１４】
上記構成（１）または（２）において、（４）前記開放空間部は、前記弁作用金属板の厚み方向に形成された貫通孔からなることが好ましい。
【００１５】
また、上記課題を解決するため、本発明は、（５）弁作用金属板の一端側に陽極部、他端側に陰極部を構成したコンデンサ素子の該陽極部と、陽極リードフレームとを溶接する固体電解コンデンサの製造方法において、前記溶接前に、前記陽極部の一部に開放空間部を形成する開放空間部形成工程と、前記開放空間部の周縁の少なくとも一部を覆う溶接領域にて、前記陽極部と前記陽極リードフレームとを溶接する溶接工程と、を備え、前記溶接工程において、前記陽極部から出るスパッタが前記開放空間部に収容されることを特徴とする固体電解コンデンサの製造方法としたものである。
【００１６】
上記構成（５）において、（６）前記溶接工程において、前記弁作用金属板の前記一端から前記他端側に最も離れた位置にある前記周縁の最遠部を覆う前記溶接領域にて、前記陽極部と前記陽極リードフレームとを溶接することが好ましい。
【００１７】
上記構成（５）または（６）において、（７）前記開放空間部形成工程において、前記開放空間部を、前記弁作用金属板の前記一端から前記他端に向かって形成された切り欠きとして形成することが好ましい。
【００１８】
上記構成（５）または（６）において、（８）前記開放空間部形成工程において、前記開放空間部を、前記弁作用金属板の厚み方向に形成された貫通孔として形成することが好ましい。
【００１９】
上記構成（１）または（５）によれば、溶接領域が開口空間部の周縁の少なくとも一部を覆うようにしたことによって、この溶接領域の開口空間部の周縁にかかる部分で、陽極部の弁作用金属板の溶融物（例えば、アルミニウム等）が開放空間部側に最も流れ出やすい状態が作られ、かつ、陽極部から発生したスパッタ（溶融物の散り）が開放空間部に収容されて、他の部分に広がるスパッタの量（弁作用金属板の一端から外側（他端と反対側）へ流れ出た位置）が減少するので、溶接の際に周囲に広がるスパッタの発生を防止することができる。
【００２０】
上記構成（２）または（６）によれば、溶接領域が開口空間部の周縁の最遠部を覆うようにしたことによって、この溶接電極の開口空間部の最遠部にかかる部分で、弁作用金属板の一端から他端側に最も遠い位置から、弁作用金属板の溶融物が開放空間部側に流れ出やすい状態が作られるので、他の部分（内部に収納されるコンデンサ素子の最大寸法に関わる部分）に広がるスパッタの量をさらに減少させることができる。つまり、収納できるコンデンサ素子を最大化できる。
【００２１】
上記構成（３）または（４）および（７）または（８）によれば、開放空間部を、形状が比較的簡単な切り欠きまたは貫通孔として形成したので、開放空間部の加工容易性やコスト面において利点がある。
【発明の効果】
【００２２】
本発明によれば、陽極部と陽極リードフレームとの溶接の際のスパッタの発生を防止した固体電解コンデンサおよびその製造方法を提供することができる。
【図面の簡単な説明】
【００２３】
【図１】（Ａ）は本発明に係る固体電解コンデンサを構成するコンデンサ素子を示す斜視図、（Ｂ）は（Ａ）のＢ−Ｂ’線に沿った拡大断面図、（Ｃ）は上面図である。
【図２】（Ａ）および（Ｂ）はいずれも、図１（Ｂ）の一部拡大断面図であって、（Ａ）は抵抗溶接前の陽極部および陽極リードフレームの状態、（Ｂ）は抵抗溶接後の陽極部および陽極リードフレームの状態を示す。
【図３】図１（Ａ）のコンデンサ素子を積層して製造された固体電解コンデンサの斜視図である。
【図４】（Ａ１）〜（Ａ４）はそれぞれ、実施例１、実施例２、比較例１および従来例１に係る固体電解コンデンサの抵抗溶接前の状態を示す概略上面図、（Ｂ１）〜（Ｂ４）はそれぞれ、実施例１、実施例２、比較例１および従来例１に係る固体電解コンデンサの抵抗溶接後の状態を示す概略上面図である。
【図５】（Ａ）は本発明の第１変形例に係る固体電解コンデンサを構成するコンデンサ素子を示す斜視図、（Ｂ）は（Ａ）のＢ−Ｂ’線に沿った拡大断面図、（Ｃ）は上面図である。
【図６】（Ａ）は本発明の第２変形例に係る固体電解コンデンサを構成するコンデンサ素子を示す斜視図、（Ｂ）は（Ａ）のＢ−Ｂ’線に沿った拡大断面図、（Ｃ）は上面図である。
【図７】（Ａ）は従来の固体電解コンデンサを構成するコンデンサ素子を示す斜視図、（Ｂ）は（Ａ）のＢ−Ｂ’線に沿った拡大断面図、（Ｃ）は上面図である。
【図８】（Ａ）および（Ｂ）はいずれも、図７（Ｂ）の一部拡大断面図であって、（Ａ）は抵抗溶接前の陽極部および陽極リードフレームの状態、（Ｂ）は抵抗溶接後の陽極部および陽極リードフレームの状態を示す。
【発明を実施するための形態】
【００２４】
以下、本発明の好ましい実施例について、図面を参照しながら説明する。
【００２５】
ここでは、本発明に係る固体電解コンデンサおよびその製造方法として、図３に示すように、コンデンサ素子Ｃ（Ｃ１〜Ｃ４）を複数枚積層し、これらコンデンサ素子Ｃの各陽極部Ｐ（Ｐ１〜Ｐ４）および各陰極部Ｎ（Ｎ１〜Ｎ４）をそれぞれ、下方に配置された一対の陽極リードフレーム８、８および陰極リードフレーム９に接続してなる下面電極型３端子構造の積層型固体電解コンデンサおよびその製造方法について説明するが、これ以外の固体電解コンデンサ（コンデンサ素子Ｃを積層しないタイプの固体電解コンデンサや下面電極型３端子構造以外の多端子構造の積層型固体電解コンデンサ等）に対しても本発明が適用されうることは言うまでもない。
【００２６】
この積層型固体電解コンデンサのコンデンサ素子Ｃは、図１（Ａ）および（Ｂ）に示すように、例えばアルミニウム等を粗面化した薄板（箔）からなる弁作用金属板１を備える。弁作用金属板１の全面には、誘電体となる酸化皮膜層２が形成されている。
弁作用金属板１の一端１ａ側には、陽極部Ｐが構成されている。一方、弁作用金属板１の他端１ｂ側には、酸化皮膜層２上に固体電解質層３が、その上にカーボン層４が、さらにその上に銀層５が順次形成されて、陰極部Ｎが構成されている。固体電解質層３は、例えば、ポリエチレンジオキシチオフェン（ＰＥＤＴ）等の導電性高分子を含む電解質を化学重合もしくは電解重合によって形成した層からなる。陽極部Ｐと陰極部Ｎは、弁作用金属板１の酸化皮膜層２の表面上に設けられた絶縁性樹脂等のマスキング部材６によって絶縁隔離されている。
【００２７】
陽極部Ｐは、後述するように、陽極部Ｐの一部に形成された開放空間部７と、抵抗溶接用の溶接電極１１（図１（Ｃ）の点線部分参照）と接触された該陽極部Ｐの表面の溶接領域１２とを備えている。
ここで、本発明に係る固体電解コンデンサおよびその製造方法として、溶接を抵抗溶接にて行ったが、これ以外の溶接方法（例えば、レーザー溶接や超音波溶接）に対しても、本発明が適用されうることは言うまでもない。
【００２８】
次に、このコンデンサ素子Ｃの製造方法を、弁作用金属としてアルミニウムを用いた場合について、以下に説明する。
【００２９】
まず、表面を電気化学的に粗面化した所定厚さ（例えば０．１ｍｍ）の長尺のアルミニウム箔を、アジピン酸アンモニウム水溶液中において所定電圧（例えば１０Ｖ）を印加しながら、所定時間（例えば６０分間）陽極酸化し、表面に誘電体となる酸化皮膜層２を形成する。酸化皮膜層２が形成されたアルミニウム箔を、図１（Ａ）に示すように、所定幅Ｗ（例えば１０ｍｍ）および所定長さＬ（例えば１５ｍｍ）の平面サイズに裁断する。
【００３０】
そして、裁断したアルミニウム箔（陽極部Ｐ）の一部に、例えば金型による抜き打ち加工やレーザー加工等によって、開放空間部７を形成する（以下、この工程を「開放空間部形成工程」という）。
より具体的には、この開放空間部形成工程において、開放空間部７を、例えば、図１（Ａ）および（Ｃ）に示すように、弁作用金属板１（陽極部Ｐ）の一端１ａから他端１ｂに向かって凹状をなす切り欠き７として形成する。切り欠き７の周縁７ａは、例えばＶ字形をしている。また、切り欠き７の周縁７ａは、弁作用金属板１の一端１ａから他端１ｂ側に最も離れた位置にある周縁部分（以下、この部分を「最遠部」という）７ｂを有している。この最遠部７ｂは、凹状をなす切り欠き７の凹部の底の部分に相当するものである。
【００３１】
次に、適切な位置に絶縁性樹脂等のマスキング部材６を周方向に塗布することにより、左右の領域（陽極部Ｐと陰極部Ｎ）を区分する。
その後、前述の裁断および加工によってそれぞれ露出した弁作用金属板１の側面部および開放空間部７の周縁７ａを、再度アジピン酸アンモニウム水溶液中において所定電圧（例えば７Ｖ）の電圧を印加しながら、所定時間（例えば３０分間）酸化処理し、裁断された側面部および開放空間部７の周縁７ａにも誘電体となる酸化皮膜層２を形成する。その後、マスキング部材６より他端１ｂ側部分に、固体電解質層３、カーボン層４、銀層５を設けて陰極部Ｎを構成し、コンデンサ素子Ｃを製造する。
【００３２】
次に、このコンデンサ素子Ｃを積層した積層型固体電解コンデンサの製造方法を説明する。
【００３３】
まず、複数枚のコンデンサ素子Ｃ１〜Ｃ４を、図３に示すように、各陰極部Ｎ１〜Ｎ４の位置が上下方向に整合され、かつ、各陽極部Ｐ１〜Ｐ４の突出方向が左右交互に反対になるように、積層する。さらに、陰極部Ｎ１〜Ｎ４を、導電性接着剤（図示略）を介して互いに密に電気的に接続する。なお、各陽極部Ｐ１〜Ｐ４の構造（開放空間部７）および各陰極部Ｎ１〜Ｎ４の構造（固体電解質層３、カーボン層４、銀層５）は、図１（Ａ）および（Ｂ）に示した構造と同一である。
【００３４】
次に、左右の各陽極部Ｐ１〜Ｐ４を、図３に示すように、陰極リードフレーム９を挟んで該陰極リードフレーム９と離間しながら同一平面に配置された一対の陽極リードフレーム８、８にそれぞれ抵抗溶接する。
【００３５】
より具体的には、図１（Ｃ）、および図２（Ａ）、（Ｂ）に示すように、開放空間部７の周縁７ａの少なくとも一部を覆う溶接領域１２（図１（Ｃ）の右上がりハッチング領域参照）にて、所定の抵抗溶接条件の下で、陽極部Ｐと陽極リードフレーム８とを抵抗溶接する（以下、この工程を「溶接工程」という）。なお、この溶接領域１２の形状は、例えば四角形状となっているが、これに限定されるものではない。
この溶接工程において、陽極部Ｐから出るスパッタ（アルミニウムの散り）Ｓが開放空間部７に収容される。なお、図２（Ｂ）の符号１３は、抵抗溶接後の溶融物（アルミニウム等）の溶接形状を示している。
【００３６】
このように、開口空間部７の周縁７ａの少なくとも一部を覆う陽極部Ｐの溶接領域１２に溶接電極１１が接触したことによって、この溶接電極１１の開口空間部７の周縁７ａにかかる部分で、陽極部Ｐの弁作用金属板１の溶融物（アルミニウム）が開放空間部７側に最も流れ出やすい状態が作られ、かつ、陽極部Ｐから発生したスパッタＳが開放空間部７に収容されて、他の部分に広がるスパッタＳの量（弁作用金属板１の一端１ａから外側（他端１ｂと反対側）へ流れ出た位置）が減少するので、抵抗溶接の際に周囲に広がるスパッタＳの発生が防止される。
【００３７】
なお、本実施例では、特に、この溶接工程において、弁作用金属板１の一端１ａから他端１ｂ側に最も離れた位置にある周縁７ａの最遠部７ｂを溶接電極１１で覆う溶接領域１２にて、陽極部Ｐと陽極リードフレーム８とを抵抗溶接するようにしている。
【００３８】
これによって、周縁７ａの最遠部７ｂを覆う溶接領域１２に溶接電極１１が接触したことによって、この溶接電極１１の最遠部７ｂにかかる部分で、弁作用金属板１の一端１ａから他端１ｂ側に最も遠い位置から、弁作用金属板１の溶融物が開放空間部７側に流れ出やすい状態が作られるので、他の部分（内部に収納されるコンデンサ素子Ｃの最大寸法に関わる部分）に広がるスパッタＳの量を大きく減少させることができる。つまり、収納できるコンデンサ素子Ｃを最大化できる。
【００３９】
こうして、図３に示すように、各方向に突出した陽極部Ｐ１およびＰ３と、陽極部Ｐ２およびＰ４とを、それぞれ、一対の陽極リードフレーム８、８に抵抗溶接する。さらに、最も下部に位置する陰極部Ｎ１と、その下面に配置された陰極リードフレーム９とを、導電性接着剤を介して、密に電気的に接続する。
【００４０】
さらに、陽極部Ｐ１〜Ｐ４および陰極部Ｎ１〜Ｎ４にそれぞれ接続された一対の陽極リードフレーム８、８および陰極リードフレーム９の一部分（下面を除く全部分）、および積層されたコンデンサ素子Ｃの積層体の全部分を、外装用の絶縁性樹脂等の絶縁性封止材１０で封止（パッケージング）して、一対の陽極リードフレーム８および陰極リードフレーム９の残余部分（下面）を外部に露出させて、下面電極型３端子構造の積層型固体電解コンデンサを製造する。なお、陽極リードフレーム８、８および陰極リードフレーム９として、銅系合金を使用するのが好ましいが、金、銀、銅、ニオブ、タンタル、アルミニウムおよび導電性高分子のうちのいずれか、またはそれを複数組み合わせたものを使用してもよい。
【００４１】
次に、本発明に係る積層型固体電解コンデンサによる効果を確認した。図４（Ａ１）〜（Ａ４）および（Ｂ１）〜（Ｂ４）を参照しつつ、その詳細を以下に説明する。なお、同図４（Ｂ１）〜（Ｂ４）の太字線は、抵抗溶接後に陽極部Ｐから発生したスパッタＳを概略的に示したものである。
【００４２】
（実施例１）
上記の製造方法によって、図４（Ａ１）に示すように、開放空間部形成工程において、陽極部Ｐの一端１ａにＶ字形状の切り欠き７（切り欠き７の深さを０．５ｍｍとする）を形成したコンデンサ素子Ｃを製造し、溶接工程において、溶接電極１１（溶接電極１１の幅を１．５ｍｍとする）の接触する溶接領域１２が最遠部７ｂより０．２ｍｍ（同図のＥ線およびＦ線間の距離Ｄ）だけ同図の上方向に切り欠き７の周縁７ａを覆うように（溶接電極１１の一端部が切り欠き７に０．２ｍｍかかるように）して、陽極部Ｐと陽極リードフレーム８とを抵抗溶接して、積層型固体電解コンデンサを製造した。なお、図４には、概略的な説明のために複数の切り欠き７を示しているが、実際の開放空間部形成工程においては、１つの切り欠き７のみを形成して、積層型固体電解コンデンサを製造した。
【００４３】
（実施例２）
図４（Ａ２）に示すように、溶接工程において、溶接領域１２が最遠部７ｂのみを覆うように（溶接電極１１の一端部が最遠部７ｂのみにかかるように）して、陽極部Ｐと陽極リードフレーム８とを抵抗溶接した以外は、実施例１と同様の条件で、積層型固体電解コンデンサを製造した。
【００４４】
（比較例１）
図４（Ａ３）に示すように、溶接工程において、溶接領域１２が切り欠き７を覆わないように（溶接電極１１の一端部が周縁７ａにも最遠部７ｂにもかからないように）して、陽極部Ｐと陽極リードフレーム８とを抵抗溶接した以外は、実施例１と同様の条件で、積層型固体電解コンデンサを製造した。
【００４５】
（従来例１）
図４（Ａ４）に示すように、開放空間部形成工程において、陽極部Ｐの一部に切り欠き７を形成しないこと以外は、比較例１と同様の条件で、積層型固体電解コンデンサを製造した。
【００４６】
そして、上記本発明の実施例１、実施例２に係る積層型固体電解コンデンサ、比較例１に係る積層型固体電解コンデンサ、および従来例１に係る積層型固体電解コンデンサのスパッタＳの発生状態を比較した。表１は、それぞれの例について、１００個ずつ製造した積層型固体コンデンサのスパッタＳの広がり長さ（図４に示されるような、スパッタＳが最も流れ出た位置を示したＧ線と、一端１ａの位置を示したＨ線との間の長さＸ）の平均値および最大値と、絶縁性封止材１０が膨れ上がる等して基準寸法を超えて寸法不良となった個数とを示したものである。
【００４７】
【表１】
2014110304.tif 000003
【００４８】
表１から判るように、実施例１および実施例２に係る積層型固体電解コンデンサは、比較例１および従来例１に比べて、スパッタＳの広がり長さが大きく減少している。これは、溶接工程において、溶接領域１２が開口空間部７の周縁７ａの少なくとも一部を覆うようにしたことによって、この溶接領域１２の開口空間部７の周縁７ａ（最遠部７ｂを含む）にかかる部分で、陽極部Ｐの弁作用金属板１の溶融物（アルミニウム）が開放空間部７側に最も流れ出やすい状態が作られ、かつ、陽極部Ｐから発生したスパッタＳが開放空間部７に収容されて、他の部分に広がるスパッタＳの量が減少したためである。このように、製品寸法を拡大する事なく、抵抗溶接の際に周囲に広がるスパッタＳの発生を防止した積層型固体電解コンデンサおよびその製造方法を実現できた。
【００４９】
（変形例）
以上、本発明に係る積層型固体電解コンデンサおよびその製造方法の実施形態について説明したが、本発明は、これらの構成に限定されるものではない。
【００５０】
（第１変形例）
切り欠き７の形状、大きさ、個数等は何ら限定されるものではない。
例えば、切り欠き７は、Ｖ字形状の切り欠き７に限定されるものではなく、図５（Ａ）〜（Ｃ）に示すようなコ字形状の切り欠き７、あるいはＵ字形状や他の形状の切り欠き７であってもよい。
【００５１】
（第２変形例）
開放空間部７の種類等は何ら限定されるものではない。
例えば、開放空間部７は、切り欠き７に限定されるものではなく、例えば図６（Ａ）〜（Ｃ）に示すような弁作用金属板１の厚み方向に形成された貫通孔（開口の形状も円状に限定されるものではなく任意の形状とすることができる）７であってもよい。
【００５２】
上記実施例１，２および第１変形例、または第２変形例に係る積層型固体電解コンデンサおよびその製造方法によれば、開放空間部７を、形状が比較的簡単な切り欠き７または貫通孔７として形成しているので、開放空間部７の加工容易性やコスト面においても利点があることはいうまでもない。
【符号の説明】
【００５３】
１  弁作用金属板
１ａ  一端
１ｂ  他端
２  酸化皮膜層
３  固体電解質層
４  カーボン層
５  銀層
６  マスキング部材
７  開放空間部
７ａ  周縁
７ｂ  最遠部
８  陽極リードフレーム
９  陰極リードフレーム
１０  絶縁性封止材
１１  溶接電極
１２  溶接領域
１３  抵抗溶接後の溶融物の溶接形状
Ｃ、Ｃ１〜Ｃ４  コンデンサ素子
Ｎ、Ｎ１〜Ｎ４  陰極部
Ｐ、Ｐ１〜Ｐ４  陽極部
Ｓ  スパッタ
【図１】
2014110304.tif 000004
【図２】
2014110304.tif 000005
【図３】
2014110304.tif 000006
【図４】
2014110304.tif 000007
【図５】
2014110304.tif 000008
【図６】
2014110304.tif 000009
【図７】
2014110304.tif 000010
【図８】
2014110304.tif 000011